FR 2934496 A1 20100205 FR 0804334 A 20080730 UTILISATION D'ARTICLES À BASE D'UNE COMPOSITION POLYMÉRIQUE POUR STIMULER LA PEAU La présente invention se rapporte à l'utilisation d'un article, en particulier d'un article textile, à base d'une composition polymérique comprenant au moins un additif ayant des propriétés d'émission et/ou absorption de radiation dans la région de l'infrarouge long, pour stimuler la peau. La présente invention se rapporte en particulier à l'utilisation d'articles, en particulier d'articles textiles, tels que des tissus ou des tricots fabriqués à partir de fils, pour stimuler la peau de personnes ayant de la cellulite. Plus spécifiquement, la présente invention se rapporte à une composition polymérique qui comprend des additifs ayant des propriétés d'émission de radiation dans la région infrarouge, dans une plage de longueur d'onde située entre 2pm et 20pm, ainsi qu'un substrat polymérique, les charges minérales pouvant être d'au moins un type choisi parmi les oxydes, sulfates, carbonates, phosphates et silicates, et présentant une taille moyenne de particule inférieure à 2pm. L'interaction entre la radiation dans la région infrarouge, de longueur d'onde entre 2pm et 20pm, et les tissus biologiques attire l'attention des scientifiques depuis deux décennies. D'après les études publiées, la radiation infrarouge dans cette plage entraîne la biostimulation telle que l'augmentation de la microcirculation du sang, la diminution de spasmes musculaires, l'augmentation du métabolisme cellulaire, entre autres. Selon l'un des mécanismes proposés, les cellules des tissus biologiques, sont stimulées par un processus de résonance avec la radiation, entraînant une augmentation de la circulation sanguine et une diminution de la concentration d'acide lactique dans les muscles squelettiques humains (Niwa et al 1993: Niwa, Y.; lizawa O.; Ishimoto K.; Jiang. X.; Kanoh,T.; Electromagnetic Wave Emitting products and "Kikoh" Potentiate Human Leukocyte Functions; International Journal of Biometeorology n° 37, p.133-138, 1993; Perez et Martinez 1995: Pérez, A. C. N., Martinez, A. J. A., Fibra de Photon Plantino. Saint Jean de Compostelle, 1995, p.7-71). D'autres effets tels que l'augmentation du flux sanguin périphérique, l'augmentation de la température du corps ont également été décrits dans la littérature. Au cours des dernières années, des brevets ont été publiés, revendiquant l'utilisation de matériaux émetteurs de radiation infrarouge dans la plage considérée ci-dessus, pour une application textile. En général, l'application est dirigée vers les effets d'absorption thermique (US5053275), antimicrobiens (US6316102) et concerne l'utilisation de particules de titane métallique (US7201945) ou d'une composition de charges minérales d'oxydes, carbures, sulfates et silicates. Les matériaux cités dans les brevets sont appliqués au moyen d'une solution aqueuse (dans le cas du titane métallique) ou alors mélangés et traités avec un type de résine polymérique et déposés en enduction (� coatings �) (EP1792724) sur des surfaces textiles. Ces applications superficielles ne présentent pas de bonne résistance à l'usage et au lavage, ni de toucher agréable au contact de la peau, notamment sous la forme d'enduction (� coatings �) de résines. Certains brevets cherchent à résoudre ce problème en incorporant les matériaux dans le substrat polymérique et en produisant des filaments au moyen de procédés d'extrusion, étirage et texturation (US4999243, US5880044, WO2007/055432). Cependant, l'utilisation de taux élevés d'oxydes et de carbures de dureté élevée n'est pas adéquate pour la production de fils à partir de composants thermoplastiques, car ils occasionnent une rapide détérioration des organes des machines. La solution trouvée présente également des inconvénients: la coloration de certains carbures compromettent les propriétés mécaniques du fil (fréquentes ruptures de filaments). Une alternative proposée par le brevet EP1094136 concerne l'utilisation d'une composition de particules conductrices blanches, d'oxydes blancs émetteurs d'infrarouge et de résines thermoplastiques pour la production de filaments ayant des taux d'oxydes plus bas. Cependant, la composition présente des oxydes de dureté très élevée (au-dessus de 8,0Mohs) et l'utilisation de titanate de potassium, qui se présente en général sous forme d'une poudre fibreuse, pouvant être classée comme fibre respirable, rend la manipulation difficile et désavantageuse du point de vue de l'hygiène et de la santé. Par ailleurs, on est toujours à la recherche de produits cosmétiques qui stimulent la peau, en particulier pour des personnes ayant de la � cellulite � (lipodystrophie gynoïde). En effet la � cellulite � est généralement liée à la présence de corps gras dans les cellules grasses présentes sous la peau, qui entraîne une distorsion des tissus sous la peau, .et provoque le fameux effet � peau d'orange �. On cherche donc toujours des solutions pour diminuer la cellulite. Ceci afin d'améliorer le confort et le bien-être de la personne. A cet effet il a été trouvé dans le cadre de la présente invention que des additifs ayant des propriétés d'émission et/ou d'absorption dans la région de l'infrarouge interagissent également avec un autre tissu biologique qui est la peau. En effet ces additifs permettent notamment de diminuer voire de supprimer la cellulite, ce qui est particulièrement intéressant. Ainsi la présente invention se rapporte à l'utilisation d'articles, en particulier d'articles textiles, à base d'une composition polymérique pour stimuler la peau ; dans la composition polymérique les caractéristiques des additifs absorbeurs et/ou émetteurs d'infrarouge (dans la plage de longueur d'onde située entre 2pm et 20pm) et les taux utilisés résolvent les problèmes posés plus haut concernant la difficulté de traitement des charges minérales et des fils, permettant la production de fils, d'articles textiles et de films offrant confort, bien-être, meilleure homogénéité thermique, en particulier pour des personnes ayant de la cellulite. Le principal objectif de la présente invention est d'obtenir des fils, fibres, filaments, articles textiles et films ayant des propriétés de stimulation de la peau pour offrir une meilleure homogénéité thermique et une meilleure élasticité de la peau, grâce à l'introduction, dans une matrice polymérique, d'additifs ayant une propriété d'émission et/ou absorption d'infrarouge, de manipulation facile et aisée d'un point de vue industriel. Ces articles permettent notamment de diminuer la cellulite. La présente invention se rapporte à l'emploi de charges minérales et/ou additifs organiques introduits dans des polymères pour conférer des propriétés d'émission d'infrarouge capables d'offrir une stimulation de la peau pour une meilleure homogénéité thermique et une meilleure élasticité de la peau, afin d'apporter confort et bien-être à la personne, en particulier lorsque celle-ci présente de la cellulite. Les polymères utilisés sont ceux filés à l'état fondu tels que les polyesters, les polyamides, les polyoléfines (et leurs copolymères), entre autres, ou à travers des solutions, tels que les polymères polyacryliques, les polyacrylates et leurs copolymères, et les dérivés de cellulose tels que l'acétate de cellulose, le propionate de cellulose, la viscose, etc. Les additifs peuvent être introduits dans le polymère selon une méthode quelconque connue de l'homme du métier. L'introduction peut être réalisée dans la phase de synthèse du polymère, ou bien dans la phase de filage au moyen d'un mélange direct des charges minérales et/ou additifs organiques dans le polymère fondu ou en solution, ou encore à travers un mélange maître (� masterbatch �), l'utilisation d'une combinaison de deux modes d'introduction pouvant être appropriée. La composition selon l'invention comprend au moins un additif organique ou une charge minérale présentant une capacité d'émission et/ou d'absorption de radiations infrarouges dans la plage de longueur d'onde située entre 2pm et 20pm, et d'un polymère, les charges minérales pouvant être d'au moins un type choisi parmi les oxydes, sulfates, carbonates, phosphates et silicates, présentant une taille moyenne de particule inférieure à 2pm. Selon la présente invention, on fournit une composition de polymère qui inclut des additifs émetteurs d'infrarouge dans la plage de longueur d'onde située entre 2pm et 20pm. Le polymère peut être choisi dans le groupe comprenant les polyesters, les polyoléfines, les polymères à base de cellulose-ester tels que l'acétate de cellulose, le propionate de cellulose, le rayon, la viscose et les polymères de la même famille, les polymères et copolymères acryliques, les polyamides, le polyhexaméthylène adipamide (PA66) ou le polycaproamide (PA6), ou leurs copolymères en toutes proportions, ou encore des mélanges entre n'importe quels polymères cités précédemment. Selon une forme préférentielle de réalisation, le polymère thermoplastique qui compose la matrice thermoplastique de la composition polymérique est à base de polyamide, choisi entre le polyamide 6, le polyamide 66 et les copolymères de polyamide 6/polyamide 66 en toutes proportions. Des additifs ont été développés, et qui peuvent être utilisés dans la production par exemple de fils, fibres et filaments ayant des propriétés biostimulantes qui offrent une meilleure homogénéité thermique et une meilleure élasticité de la peau, résultant en un plus grand confort et bien-être pour les utilisateurs des articles les contenant, en particulier les utilisateurs ayant de la cellulite. Ces articles permettent de diminuer la cellulite. Plus précisément, la présente invention se rapporte à l'utilisation d'un additif ou d'une association d'additifs dans des compositions polymériques pour stimuler la peau, caractérisé en ce que l'association comprend au moins une charge minérale choisie parmi le groupe des oxydes (dioxyde de titane, dioxyde de silicium, oxyde de magnésium), le groupe des sulfates (sulfate de baryum, sulfate de calcium, sulfate de strontium), le groupe des carbonates (carbonate de calcium ou de sodium), le groupe des silicates (actinolite, tourmaline, serpentine, kaolin et autres aluminosilicates) et le groupe des phosphates (phosphates de zirconium, apatite, ainsi que d'autres possibles, ou encore leurs mélanges). Les additifs organiques peuvent être des composés organiques contenant du silicium, comme les organoalcoxy silanes, par exemple le diméthyl diéthoxy silane, ou le méthyl triethoxy silane. Les additifs organiques peuvent également être des composés organiques métalliques comme par exemple l'ester alkyle métallique, le chélate d'alkyle métallique, l'acylate d'alkyle métallique, le chélate d'ester métallique, l'alcoolate métallique, l'isopropylate d'aluminium, le sec-butylate d'aluminium ou le tétra acétylacétonate de zirconium, préférentiellement l'isopropylate d'aluminium, le sec-butylate d'aluminium ou le tétra acétylacétonate de zirconium. Les charges minérales utilisées en association comme absorbeurs et/ou émetteurs d'infrarouge dans la plage de longueur d'onde située entre 2pm et 20pm se présentent sous forme de particules de taille inférieure à 2pm, préférentiellement inférieure à 1 pm et avantageusement inférieure à 0,5pm. Les particules peuvent être avantageusement enveloppées ou recouvertes pour les rendre inertes aux composants auxquels elles seront incorporées ou encore pour procurer une meilleure compatibilité avec le substrat polymérique, sans que cela n'intervienne dans leur caractéristique d'absorbeurs et/ou émetteurs d'infrarouge dans la plage considérée. Les associations de deux charges minérales, ou de trois charges minérales, sont préférées, et en particulier les associations ternaires peuvent être choisies parmi celles qui comprennent le dioxyde de titane, le sulfate de baryum, le dioxyde de silicium et une charge du groupe des silicates. Encore plus particulièrement, l'association comprend trois charges minérales en mélange de proportions quelconques, telles que celles choisies dans le groupe comprenant : dioxyde de titane/ dioxyde de silicium/ tourmaline ; dioxyde de titane/ dioxyde de silicium/ sulfate de baryum; et dioxyde de titane/ sulfate de baryum/ tourmaline. Préférentiellement on emploie le dioxyde de titane/ sulfate de baryum/ tourmaline. Selon la présente invention, l'association de charges minérales décrite ci-dessus est utilisée comme additif émetteur d'infrarouge dans la plage de 2pm à 20pm dans des compositions polymériques pour la production de fils, fibres, filaments et articles textiles. L'additif est présent selon un mode particulier de réalisation de l'invention en quantité inférieure à 9,0% d'additif par rapport à la masse totale de la composition de polymère, de préférence inférieure à 6,0%, avantageusement inférieure à 4,5% en poids. De même, selon un autre mode particulier de réalisation de l'invention, la proportion en poids de l'association de charges minérales par rapport au poids total de la composition polymérique est supérieure à 1,0%, de préférence supérieure ou égale à 1,5% et plus préférentiellement encore supérieure ou égale a 2,5%. La composition de polymère peut encore contenir un agent antimicrobien ou bactériostatique, ignifugeant, stabilisant face aux rayons UV, ainsi que d'autres agents connus de l'homme du métier. Selon la présente invention, il est possible d'utiliser une association d'additifs telle que celle décrite ci-dessus en proportions quelconques. À titre d'exemple, et de manière non limitative, les charges minérales des associations ternaires seront réalisées dans l'utilisation de la présente invention en proportions variant avantageusement de 80:10:10 à 10:30:60, plus spécifiquement en proportions de 50:25:25. Les charges ou additifs peuvent êtres introduits dans la composition polymérique selon une méthode quelconque connue de l'homme du métier. L'introduction peut être réalisée par mélange directement au polymère au cours de la phase de filage des filaments, ou encore au moyen d'un concentré de particules sous forme de � masterbatch �, postérieurement dilué en concentrations prédéterminées dans la masse polymérique au cours de la phase de filage. Les charges minérales ou additifs organiques peuvent être additionnés séparément selon l'une ou plusieurs méthodes d'introduction décrites ci-dessus. Le mélange maître est préparé avec des quantités de charge minérale comprises avantageusement entre 10% et 65% en poids par rapport à sa masse totale, de préférence entre 15% et 35%, encore plus préférentiellement entre 15% et 25%. La présente invention se rapporte également aux articles et en particulier aux fils, fibres et filaments obtenus à partir des compositions décrites ci-dessus, dans lesquelles au moins une ou une association des charges minérales ou additifs organiques de la présente invention a été utilisée. Dans le cas de fils, fibres et filaments obtenus par filage à l'état fondu, la composition thermoplastique additivée est obtenue avec l'introduction des charges minérales ou additifs organiques dans le polymère fondu au moyen d'un dispositif de mélange, par exemple en amont d'un dispositif de filage. Par le filage de la composition thermoplastique additivée on peut obtenir des fils multifilamentaires continus, des monofilaments, des fibres courtes et longues, ou leurs mélanges. Les fils, fibres et filaments obtenus à partir des compositions polymériques présentées dans la présente invention peuvent être soumis à tous les traitements textiles connus de l'homme du métier, tels qu'extrusion, étirage, texturation, teinture, finition etc. La présente invention se rapporte également aux articles obtenus à partir des fils, fibres et filaments décrits ci-dessus. Les articles peuvent être obtenus à partir d'un seul type de fil, fibre ou filament, ou à partir d'un mélange de fils, fibres ou filaments de types différents. Par articles, on entend notamment les tissus, les tricots et les non-tissés. L'article est composé d'au moins un type de fil, filament ou fibre obtenu à partir de compositions polymériques décrites dans la présente invention. L'article peut également être un film obtenu à partir de la composition décrite ci-dessus. Le film peut être obtenu selon toute méthode connue de l'homme du métier. Les exemples suivants présentés à titre indicatif feront bien ressortir 20 les avantages de la présente invention. EXEMPLES, Les échantillons des exemples ci-dessous ont été préparés avec un 25 polyamide 66 de viscosité relative (VR) 43, mesurée dans une solution d'acide formique à 90% dans l'eau. L'incorporation de charges minérales émettrices d'infrarouge dans le polyamide 66 a été réalisée à travers le mélange des charges minérales sous forme de poudre et du polymère trituré, dans une proportion de 20% en poids de charge minérale pour l'obtention 30 d'un mélange maître. Le mélange a été extrudé, refroidi et granulé. Le � masterbatch � ainsi obtenu a été introduit dans le polyamide 66 au cours de la phase de filage. La composition polymérique fondue a été filée à une température entre 280°C et 300°C (mesurée dans la filière), refroidie à l'air (20°C, humidité relative de 65%) et enroulée à une vitesse de 4200m/min 35 pour obtenir un fil continu multifilamentaire. Le fil multifilamentaire formé de 68 filaments de section circulaire a été postérieurement texturé. Le titre du filament dans le produit fini est de 1,2dtex. Le fil ainsi obtenu a été utilisé dans la production de tricots pour la confection de bermudas, par utilisation d'une tricoteuse circulaire. Les bermudas ainsi obtenus présentent une densité de surface de 305 g/m2, et contiennent 12% d'élasthanne. Ces articles ont ensuite été utilisés pour évaluer la performance des compositions. Exemples 1 et 2 Un échantillon de fil de polyamide 66 contenant 1,5% de TiO2 (exemple 1), et un échantillon de fil de polyamide 66 contenant 1,5% de TiO2, 0,5% de BaSO4 et 0,2% de tourmaline (exemple 2) ont été préparés selon la description précédente. Homogénéité thermique de la peau On a mesuré la variation thermique de la peau (sur une région comprenant le côté extérieur , l'avant et l'arrière de la cuisse et de la fesse) d'un groupe de 15 volontaires ayant porté pendant 60 jours, 6 heures par jour, un bermuda dont une jambe a été fabriquée à l'aide du fil de l'exemple 1, et l'autre jambe a été fabriquée à l'aide du fil de l'exemple 2. Les 15 volontaires présentent un degré de cellulite I ou II sur l'échelle � NURNBERGER-MULLER SCALE � (Référence : Nurnberger F, Muller G. So-called cellulite: an invented disease. J Dermatol Surg Oncol 1978; 4: 221-229). La température du corps a été mesurée au moyen de la technique de thermographie (équipement Raytec Fluke TiSO Thermal Image) avant et après les 60 jours. L'indice d'hétérogénéité thermique (h) a été obtenu par le calcul du rapport entre les écarts type de température sur la région considérée avant et à la suite du port de 60 jours du bermuda : h = X2/X1 où, X~ = écart type de la température sur la région (moyenne des écart type pour les 15 volontaires) avant les 60 jours, et X2 = écart type de la température sur la région (moyenne des écart type pour les 15 volontaires) après les 60 jours35 Le tableau 1 ci-dessous résume l'indice d'hétérogénéité thermique (h) obtenu pour le fil polyamide 66 contenant 1,5% de TiO2 pour le polyamide 66 contenant 1,5% de TiO2 et 0,5% de BaSO4. Échantillon h (%) Polyamide 66 contenant 1,5% de 0,84 TiO2 Polyamide 66 TiO2 + BaSO4 + 0,67 tourmaline Tableau 1 Les résultats du tableau 1 ci-dessus montrent qu'il y a eu une diminution de 33% de l'hétérogénéité thermique suite au port du bermuda pour le fil polyamide 66 contenant 1,5% de TiO2, 0,5% de BaSO4 et 0,2%, et une diminution de 16% de l'hétérogénéité thermique suite au port du bermuda pour le fil polyamide 66 contenant 1,5% de TiO2. Ces résultats montrent l'influence de l'additif favorisant l'homogénéité de la température corporelle. Elasticité de la peau Outre la variation thermique du corps, on mesure également la variation d'élasticité de la peau du même groupe de volontaires (sur une région comprenant le côté extérieur, l'arrière et l'avant de la cuisse et de la fesse) avant et après les 60 jours. L'élasticité de la peau a été mesurée à l'aide de l'appareil Cutometer � MPA580 commercialisé par la société CK Electronic GmbH qui utilise le principe de la méthode de succion. Une pression négative est créée dans l'appareil et la peau est tirée dans l'ouverture de la sonde. A l'intérieur de la sonde, on mesure la profondeur de pénétration de la sonde. La capacité de la peau à retourner à sa position initiale lorsque la pression négative n'est plus appliquée (élasticité) est mesurée et exprimée à l'aide d'une courbe (voir figure 1). L'élasticité de la peau correspond au rapport R=Ur/Uei les valeurs de Ur et Ue correspondant aux valeurs indiquées sur la figure 1. La variation d'élasticité F correspond à F=[(Rf-Ri)lR;]*100 avec R; qui correspond à l'élasticité avant les 60 jours, et Rf qui est l'élasticité après les 60 jours. Le tableau 2 ci-dessous résume la variation d'élasticité F obtenue pour le fil polyamide 66 contenant 1,5% de TiO2 et pour le polyamide 66 contenant 1,5% de TiO2 (exemple 1) et 0,5% de BaSO4 et 0,2% de tourmaline (exemple 2). Échantillon F (%) Polyamide 66 contenant 1,5% de 1 TiO2 Polyamide 66 TiO2 + BaSO4 + 8 tourmaline 1 o Tableau 2 Les résultats du tableau 2 ci-dessus montrent une augmentation significative d'élasticité pour le fil polyamide 66 contenant 1,5% de TiO2, 0,5% de BaSO4 et 0,2% de tourmaline que pour le fil polyamide 66 contenant 1,5% de TiO2. Ces résultats montrent l'influence de l'additif 15 favorisant l'augmentation de l'élasticité de la peau et donc la diminution de la cellulite. L'augmentation de l'élasticité de la peau et la meilleure homogénéité thermique sont associées à un meilleur confort et bien-être, et à une 20 diminution de la cellulite. Ainsi, les résultats présentés dans les exemples ci-dessus indiquent un meilleur confort et bien-être en rapport avec l'usage de l'article produit avec les fils de polyamide additivé par l'emploi de charges minérales ou additifs organiques émetteurs d'infrarouge distant définis dans la présente invention. 25 Activité antibactérienne L'activité antibactérienne est mesurée selon la norme JIS L 1902 : 2002 sur les bactéries Staphylococcus aureus ATCC 6538P et Klebsiella Pneumoniae ATCC4352 pour des fils de polyamide 66 contenant 1,5% de 30 TiO2, 0,5% de BaSO4 et 0,2% de tourmaline (exemple 2) : 2934496 ]1 Ladite activité est également comparée à des fils de coton n'ayant pas d'additif. Les tests sont effectués sur des surfaces tricotées de 0,4g. Les différences surfaces des échantillons sont mises en contact avec 5 le même nombre de bactéries, pour incubation à 37°C pendant 18 heures. Au temps t=0 et t=18h on procède au décompte du nombre de bactéries. Après vérification de la bonne croissance des bactéries dans les échantillons témoins, on détermine, pour chaque échantillon, le nombre moyen de bactéries actives immédiatement après l'inoculation sur les différents échantillons et le nombre moyen de bactéries actives après 18 heures d'incubation sur les différents échantillons, en cfu (colony forming unit / unité formant une colonie). On mesure alors l'activité spécifique bactériostatique S correspondant à la différence entre le logarithme du nombre moyen de bactéries actives après 18 heures d'incubation sur l'échantillon témoin (fils coton sans additif) et le logarithme du nombre moyen de bactéries actives après 18 heures d'incubation sur l'échantillon (fils polyamide 66 de l'exemple 2). Les résultats sont exprimés dans le tableau 3 : Tableau 3 Activité spécifique Activité spécifique bactériostatique Si bactériostatique S2 (Staphylococcus (Klebsiella aureus) Pneumoniae) Fils de l'exemple 2 0,76 0,48 Les résultats du tableau 3 ci-dessus montrent une bonne activité bactériostatique des fils polyamide 66 contenant 1,5% de TiO2, 0,5% de BaSO4 et 0,2% de tourmaline. Ces résultats sont très intéressants pour des articles, en particulier des articles textiles, qui sont au contact avec la peau. REVENDICATIONS1. Utilisation d'un article à base d'une composition polymérique comprenant un polymère et au moins un additif organique ou une charge minérale présentant une capacité d'émission et/ou absorption de radiations infrarouges dans la plage de longueur d'onde située entre 2pm et 20pm, pour stimuler la peau par émission et/ou absorption de radiations infrarouges dans la plage de longueur d'onde située entre 2pm et 20pm, la charge minérale étant choisie parmi les oxydes, sulfates, carbonates, phosphates et silicates, et présentant une taille moyenne de particule inférieure ou égale à 2pim ; l'additif organique étant choisi parmi les composés organiques comprenant du silicium et les composés organiques métalliques. 2. Utilisation selon la revendication 1, caractérisée en ce qu'il s'agit de la peau de personnes ayant de la cellulite. 3. Utilisation selon la revendication 2 pour diminuer la cellulite des personnes 4. Utilisation selon l'une des revendications 1 à 3, caractérisée en ce que la composition comprend au moins deux additifs présentant une capacité d'émission et/ou absorption de radiations infrarouges dans la plage de longueur d'onde située entre 2pm et 20pm. 5. Utilisation selon l'une des revendications 1 à 4, caractérisée en ce que le polymère est choisi parmi les polyesters, les polyoléfines, les polymères cellulosiques tels que l'acétate de cellulose, le propionate de cellulose, le rayon, la viscose, les polymères et copolymères acryliques, et les polyamides en général, comme le polyamide 66 ou le polyamide 6, ou leurs copolymères ou leurs mélanges . 6. Utilisation selon la revendication 5, caractérisée en ce que le polymère est à base de polyamide. 7. Utilisation selon la revendication 6, caractérisée en ce que le polymère qui compose la matrice de la composition polymérique est un polyamide choisi entre le polyamide 6, le polyamide 66 et les copolymères de polyamide 6/polyamide 66. 8. Utilisation selon l'une des revendications précédentes, caractérisée en ce que l'oxyde est choisi parmi le dioxyde de titane, le dioxyde de silicium et l'oxyde de magnésium. 10 9. Utilisation selon l'une des revendications précédentes, caractérisée en ce que le sulfate est choisi parmi le sulfate de baryum, le sulfate de calcium et le sulfate de strontium. 10. Utilisation selon l'une des revendications précédentes, caractérisée en 15 ce que le carbonate est choisi parmi le carbonate de calcium ou de sodium. 11. Utilisation selon l'une des revendications précédentes, caractérisée en ce que le silicate est choisi parmi l'actinolite, la tourmaline, la 20 serpentine, le kaolin et d'autres aluminosilicates. 12. Utilisation selon l'une des revendications précédentes, caractérisée en ce que le phosphate est choisi parmi les phosphates de zirconium, l'apatite ou leurs mélanges. 13. Utilisation selon l'une des revendications précédentes, caractérisée en ce que les charges minérales sont choisies parmi le dioxyde de titane, le sulfate de baryum, et une charge du groupe des silicates. 30 14. Utilisation selon la revendication 13, caractérisée en ce que la composition polymérique comprend au moins deux charges minérales choisies parmi le dioxyde de titane, le sulfate de baryum, et la tourmaline. 35 15. Utilisation selon l'une des revendications précédentes, caractérisée en ce que la composition polymérique comprend trois charges minérales. 25 2934496 1.4 16. Utilisation selon la revendication 15, caractérisée en ce que l'association des trois charges minérales est l'association dioxyde de titane/ sulfate de baryum/ tourmaline 5 17. Utilisation selon l'une des revendications précédentes, caractérisée en ce que la proportion en poids de l'association de charges minérales par rapport au poids total de la composition polymérique est supérieure à 1,0%, de préférence supérieure ou égale à 1,5% et plus préférentiellement encore supérieure ou égale a 2,5%. 18. Utilisation selon l'une des revendications précédentes, caractérisée en ce que la proportion en poids de l'association de charges minérales par rapport au poids total de la composition polymérique est inférieure à 9%, de préférence inférieure à 6%, avantageusement inférieure à 4,5%. 19. Utilisation selon l'une des revendications précédentes, caractérisée en ce que l'article se présente sous la forme de fils, fibres, filaments, ou un mélange de ceux-ci, tissus, non tissé, tricot, ou film.